СПОСОБ ДЕГИДРИРОВАНИЯ АЛКАНОВ ДО АЛКЕНОВ И КАТАЛИЗАТОРЫ НА ОСНОВЕ ЖЕЛЕЗА ДЛЯ ПРИМЕНЕНИЯ В ЭТОМ СПОСОБЕ

1. Способ каталитического дегидрирования низших алканов до соответствующих алкенов в соответствии с реакцией
n
2n+2
n
2n
2,
CH <-> CH + H
в которой n представляет собой целое число от 2 до 5, причем катализатор содержит каталитически активное соединение железа, нанесенное на носитель, и причем во время процесса добавляют соединение серы.
2. Способ по п. 1, причем каталитически активное соединение железа представляет собой карбид железа.
3. Способ по п. 1, причем соединение серы представляет собой сероводород, который добавляют в количестве от выше 0 до менее 100 ч.н.млн.
4. Способ по п. 3, причем сероводород добавляют в количестве от выше 0 до менее 50 ч.н.млн.
5. Катализатор для применения в каталитическом дегидрировании низших алканов до соответствующих алкенов по любому из пп. 1-4, который представляет собой регенерируемый катализатор, который содержит карбид железа, нанесенный на носитель, причем указанный карбид железа образуется во время процесса каталитического дегидрирования.
6. Катализатор по п. 5, причем стадии регенерации включают:
- окисление в разбавленном воздухе,
- превращение карбида в соответствующий оксид и превращение обратно в сульфид посредством восстановления в разбавленном водороде, содержащем сероводород в количестве меньше 100 ч.н.млн, и
- превращение сульфида в каталитически активный карбид в результате реакции с углеродсодержащим газом.
7. Катализатор по п. 6, причем углеродсодержащий газ представляет собой реакционную смесь для дегидрирования.